(57)【要約】【課題】精密プレス成形法によって高品質なガラス光学素子を得ることが可能なプレス成形用ガラス素材を提供すること。【解決手段】光学ガラスからなる芯部と、少なくとも前記芯部の光学機能面となる部位を覆う厚み１５ｎｍ未満の珪素酸化物膜とを有し、かつ、三液法によって測定される表面自由エネルギーが７５ｍＪ／ｍ２以下であるプレス成形用ガラス素材。光学ガラスからなる芯部と、少なくとも芯部の光学機能面となる部位を覆う厚み１５ｎｍ未満の珪素酸化物膜とを有するプレス成形用ガラス素材の製造方法。ＳｉＯ２からなる成膜材料を用いて、不活性ガスと酸素との混合ガス雰囲気であって、酸素含有率が５体積％以上２０体積％未満の範囲である雰囲気下で成膜処理を行うことにより前記珪素酸化物膜を前記芯部の前記部位上に形成する。【選択図】なし【特許請求の範囲】
【請求項１】
光学ガラスからなる芯部と、少なくとも前記芯部の光学機能面となる部位を覆う厚み１５ｎｍ未満の珪素酸化物膜とを有し、かつ、三液法によって測定される表面自由エネルギーが７５ｍＪ／ｍ２以下であることを特徴とするプレス成形用ガラス素材。
【請求項２】
前記光学ガラスは、Ｗ、Ｔｉ、Ｂｉ、およびＮｂからなる群から選ばれる少なくとも一種の易還元成分を含む、請求項１に記載のプレス成形用ガラス素材。
【請求項３】
前記光学ガラスは、モル％表示で、Ｐ2Ｏ5；１０〜４５％、Ｎｂ2Ｏ5；３〜３５％、Ｌｉ2Ｏ；０〜３５％、ＴｉＯ2；０〜２５％、ＷＯ3；０〜２０％、Ｂｉ2Ｏ3；０〜４０％、Ｂ2Ｏ3；０〜２０％、ＢａＯ；０〜２５％、ＺｎＯ；０〜２５％、Ｎａ2Ｏ；０〜５０％、Ｋ2Ｏ；０〜２０％、Ａｌ2Ｏ3；０〜１５％、ＳｉＯ2；０〜１５％、Ｆ；全酸素量に対して０〜１０％、を含む、請求項１または２に記載のプレス成形用ガラス素材。
【請求項４】
光学ガラスからなる芯部と、少なくとも芯部の光学機能面となる部位を覆う厚み１５ｎｍ未満の珪素酸化物膜とを有するプレス成形用ガラス素材の製造方法であって、
ＳｉＯ２からなる成膜材料を用いて、不活性ガスと酸素との混合ガス雰囲気であって、酸素含有率が５体積％以上２０体積％未満の範囲である雰囲気下で成膜処理を行うことにより前記珪素酸化物膜を前記芯部の前記部位上に形成することを特徴とする、プレス成形用ガラス素材の製造方法。
【請求項５】
前記成膜処理をスパッタ法により行う、請求項４に記載のプレス成形用ガラス素材の製造方法。
【請求項６】
請求項１〜３のいずれか１項に記載のプレス成形用ガラス素材を作製する、請求項４または５に記載のプレス成形用ガラス素材の製造方法。
【請求項７】
請求項１〜３のいずれか１項に記載のプレス成形用ガラス素材または請求項４もしくは５に記載の方法により作製したプレス成形用ガラス素材を加熱し、プレス成形型を用いて精密プレス成形することを含む、光学素子の製造方法。
【発明の詳細な説明】
【技術分野】
【０００１】
本発明は、精密モールドプレスによってガラス光学素子を得るために使用可能なプレス成形用ガラス素材、該プレス成形用ガラス素材の製造方法、および上記プレス成形用ガラス素材または上記製造方法によって得られたプレス成形用ガラス素材を使用する光学素子の製造方法に関するものである。
【背景技術】
【０００２】
ガラスレンズ等の光学素子を製造する方法として、対向する成形面を有する上型と下型により、成形素材（以下、「プレス成形用ガラス素材」または「ガラスプリフォーム」という）をプレス成形する方法（「精密プレス成形法」、「精密モールドプレス法」等と呼ばれる）が知られている。この方法は、熔融状態から所定形状に固化させた光学ガラスまたは所定形状に研磨加工した光学ガラスを成形型内に投入し、加熱プレス成形することによりガラス光学素子を得る方法である。精密プレス成形法は、精密に加工された成形型を用いることでプレス成形後の研磨加工などの後加工を必要としないために安価に高性能のレンズを得ることができる。
【０００３】
しかし、この精密プレス成形法によってガラス光学素子を成形する際、プレス成形用ガラス素材と成形型の成形面とが高温状態下で密着するため、それらの界面で化学反応が生じると融着が生じ離型性が低下するという問題点がある。
【０００４】
このような問題点を解決する方法として、例えば、特許文献１には、リヒートプレス法において成形型とガラスプリフォームの融着を防止するために、ガラスプリフォームの表面に、炭化水素ガスの熱分解によって炭素膜を形成したものを成形用ガラス素材として用いる方法が提案されている。
【０００５】
また、特許文献２には、メタンガスを用いて高周波放電を行い、またはメタンガスと水素ガスを用いてイオンビームを引き出し、ガラスプリフォーム表面上に膜厚が２０ｎｍから３０ｎｍの炭化水素膜を形成したものを成形用ガラス素材として用いる方法が開示されており、このような成形用ガラス素材を用いれば、離型し難いレンズ形状のプレス成形であっても良好な離型性が得られるとされている。
【０００６】
さらに、特許文献３には、金型と成形品との間の離型性を高めるために、ガラスプリフォームに対してメタンプラズマ処理を施した後、その表面に５ｎｍ未満の炭素膜を形成したものを成形用ガラス素材として用いる方法が開示されている。
【０００７】
上記特許文献１〜３に記載の方法は、ガラスプリフォーム上に炭素系薄膜を形成するものであるが、近年ガラスレンズに求められている高屈折率を達成すべく高屈折率付与成分であるＷ、Ｔｉ、Ｂｉ、Ｎｂ等を含有するガラスは、プレス成形時の高温環境下において炭素系薄膜と反応しやすい。これは、上記高屈折率付与成分が易還元成分であることから、ガラス成分として存在しつつ複数の価数をとり得るため酸化還元反応を生じやすく、プレス成形のプロセスにおいて、成形型に圧着されつつ変形する過程で種々の界面反応を生じることに起因すると考えられる。
【０００８】
これに対し、ガラスプリフォーム上に成膜される薄膜としては、炭素系薄膜以外に珪素酸化物膜が知られている。
【０００９】
例えば、特許文献４には、ＰｂＯを含有するガラスやアルカリ硼珪酸塩ガラスに対し、蒸着法やスパッタ法で５０〜２０００Å、好ましくは１００〜１０００ÅのＳｉＯ２膜を成膜することにより良好な光学的品質を有するレンズが得られることが記載されている。
【００１０】
また、特許文献５には、プレス時にガラス素材と下型の隙間が０．１ｍｍ以下の領域に対し、蒸着法にて１００ÅのＳｉＯ２膜をガラス素材に施し、ガラス素材からの揮発成分をブロックする手法が示されている。
【００１１】
さらに、特許文献６には、ガラス素材を加熱処理することで表面層を形成し、その上に蒸着法やスパッタ法でＳｉＯ２を７０〜９０質量％含むコートを５〜５０ｎｍ成膜する手法が示されている。
【先行技術文献】
【特許文献】
【００１２】
【特許文献１】特開平８−２１７４６８号公報
【特許文献２】特開平８−２５９２４１号公報
【特許文献３】特開平９−２８６６２５号公報
【特許文献４】特公平２−１７７９号公報
【特許文献５】特開平７−１１８０２５号公報
【特許文献６】特開平８−１９８６３１号公報
【発明の概要】
【発明が解決しようとする課題】
【００１３】
珪素酸化物膜は、上記易還元成分との反応性に乏しいため、炭素系薄膜のように上記易還元成分を含むガラスと反応することにより不良が発生することは回避することができる。しかし本願発明者の検討により、特許文献４〜６に記載されているような従来の珪素酸化物膜は、依然としてプレス成形用ガラス成形素材と型との融着を十分に抑制することができず、特に、精密プレス成形においてプレス成形用ガラス素材と成形型とが高温で長時間接触する場合には、歩留まりが大きく低下し、場合によっては上記融着に起因し光学素子を得ること自体が困難になることが判明した。
【００１４】
そこで本発明の目的は、精密プレス成形法によって高品質なガラス光学素子を得ることが可能なプレス成形用ガラス素材を提供することにある。
【課題を解決するための手段】
【００１５】
本願発明者らは、上記目的を達成するために鋭意検討を重ねた結果、以下の新たな知見を得るに至った。
（１）表面に珪素酸化物膜を有するプレス成形用ガラス素材において、三液法によって測定される表面自由エネルギーとプレス成形時の歩留まりとの間に良好な相関が見られ、表面に厚み１５ｎｍ未満の珪素酸化物膜を有するプレス成形用ガラス素材の中で、三液法によって測定される表面自由エネルギーが７５ｍＪ／ｍ２以下であるものにより、プレス成形時の歩留まりを向上することができる。
（２）従来、ＳｉＯ２薄膜等の珪素酸化物膜を成膜する手法としては、有機シラン系ガスと酸化性ガスの混合ガスによるプラズマＣＶＤ法（例えば特開平９−１０２４９１号公報参照）、ＳｉＣをターゲットとしたアルゴン含有酸素雰囲気下でのスパッタ法（例えば特開２００４−８４０３３号公報参照）、酸素を含む気体中でシリコンをターゲットにしたレーザアブレーション法（例えば特開２００２−９３８０１号公報参照）などが知られていた。このように従来、珪素酸化物膜の成膜方法として、ＳｉＯ２からなる成膜材料を用いて酸素含有雰囲気下で成膜を行う方法は知られていなかった（ガラスプリフォーム上に珪素酸化物膜を形成することを開示する上記特許文献４〜６にも、かかる成膜方法の記載はない）。
これに対し本願発明者らは、ＳｉＯ２からなる成膜材料を用いて５体積％以上２０体積％未満の酸素を含有する不活性ガスと酸素との混合ガス含有雰囲気下で成膜された珪素炭化物膜を表面に形成したプレス成形用ガラス素材によれば、精密プレス成形時の歩留まりを改善できることを新たに見出した。これは、以下の理由によると推察される。
前述の三液法によって測定される表面自由エネルギーは、非極性成分と水素結合成分と双極子成分とからなる極性成分とを含むが、上記方法で成膜された珪素酸化物膜では、水素結合成分の顕著な減少が見られる。これは成膜雰囲気に含まれる酸素が珪素酸化物膜に取り込まれる結果、従来の成膜方法で形成される珪素炭化物膜と比べて酸素を多く含む珪素酸化膜が形成されたことに起因すると考えられる。この結果、三液法によって測定される表面自由エネルギーが従来の珪素酸化物膜を有するプレス成形用ガラス素材と比べて低下することが、歩留まり改善に寄与していると推察される。
本発明は、以上の知見に基づき完成された。
【００１６】
即ち、上記目的は、下記手段によって達成された。
[１]光学ガラスからなる芯部と、少なくとも前記芯部の光学機能面となる部位を覆う厚み１５ｎｍ未満の珪素酸化物膜とを有し、かつ、三液法によって測定される表面自由エネルギーが７５ｍＪ／ｍ２以下であることを特徴とするプレス成形用ガラス素材。
[２]前記光学ガラスは、Ｗ、Ｔｉ、Ｂｉ、およびＮｂからなる群から選ばれる少なくとも一種の易還元成分を含む、[１]に記載のプレス成形用ガラス素材。
[３]前記光学ガラスは、モル％表示で、Ｐ2Ｏ5；１０〜４５％、Ｎｂ2Ｏ5；３〜３５％、Ｌｉ2Ｏ；０〜３５％、ＴｉＯ2；０〜２５％、ＷＯ3；０〜２０％、Ｂｉ2Ｏ3；０〜４０％、Ｂ2Ｏ3；０〜２０％、ＢａＯ；０〜２５％、ＺｎＯ；０〜２５％、Ｎａ2Ｏ；０〜５０％、Ｋ2Ｏ；０〜２０％、Ａｌ2Ｏ3；０〜１５％、ＳｉＯ2；０〜１５％、Ｆ；全酸素量に対して０〜１０％、を含む、[１]または[２]に記載のプレス成形用ガラス素材。
[４]光学ガラスからなる芯部と、少なくとも芯部の光学機能面となる部位を覆う厚み１５ｎｍ未満の珪素酸化物膜とを有するプレス成形用ガラス素材の製造方法であって、
ＳｉＯ２からなる成膜材料を用いて、不活性ガスと酸素との混合ガス雰囲気であって、酸素含有率が５体積％以上２０体積％未満の範囲である雰囲気下で成膜処理を行うことにより前記珪素酸化物膜を前記芯部の前記部位上に形成することを特徴とする、プレス成形用ガラス素材の製造方法。
[５]前記成膜処理をスパッタ法により行う、[４]に記載のプレス成形用ガラス素材の製造方法。
[６][１]〜[３]のいずれかに記載のプレス成形用ガラス素材を作製する、[４]または[５]に記載のプレス成形用ガラス素材の製造方法。
[７][１]〜[３]のいずれかに記載のプレス成形用ガラス素材または[４]もしくは[５]に記載の方法により作製したプレス成形用ガラス素材を加熱し、プレス成形型を用いて精密プレス成形することを含む、光学素子の製造方法。
【発明の効果】
【００１７】
本発明によれば、精密プレス成形によって高品質な光学素子を、高い歩留まりで量産することができる。更に本発明によれば、従来プレス成形が困難であった高屈折率硝材であっても、精密プレス成形に供することができるため、この結果、高品質の高屈折率レンズを安価に提供することが可能となる。
【図面の簡単な説明】
【００１８】
【図１】本発明にかかるプレス成形用ガラス素材の一形態を表した断面図である。
【図２】図２に示したプレス成形用ガラス素材を用いてプレス成形したガラス成形体の断面図である。
【図３】図２に示したガラス成形体から得られたガラス光学素子の断面図である。
【図４】精密プレス成形法の一形態を表す説明図である。
【図５（Ａ）】スパッタガス中の酸素含有率と表面自由エネルギーとの相関を示すグラフである。
【図５（Ｂ）】スパッタガス中の酸素含有率と表面エネルギーの構成成分である非極性成分との相関を示すグラフである。
【図５（Ｃ）】スパッタガス中の酸素含有率と表面エネルギーの構成成分である水素結合成分との相関を示すグラフである。
【図５（Ｄ）】スパッタガス中の酸素含有率と表面エネルギーの構成成分である双極子成分との相関を示すグラフである。
【図６（Ａ）】膜厚１５ｎｍの珪素酸化物膜を形成したプレス成形用ガラス素材のプレス後の表面状態を示すＳＥＭ画像である。
【図６（Ｂ）】図６（Ａ）に示すプレス素材の断面の模式図である。
【発明を実施するための形態】
【００１９】
[プレス成形用ガラス素材]
本発明のプレス成形用ガラス素材は、光学ガラスからなる芯部と、少なくとも前記芯部の光学機能面となる部位を覆う厚み１５ｎｍ未満の珪素酸化物膜とを有し、かつ、三液法によって測定される表面自由エネルギーが７５ｍＪ／ｍ２以下であるものである。
本発明のプレス成形用ガラス素材によれば、プレス成形時のプレス成形用ガラス素材と成形型との融着を抑制することができ、これにより歩留まり向上を達成し高品質な光学素子を量産することができる。更には型寿命を延ばすことも可能となる。したがって本発明のプレス成形用ガラス素材によれば、精密プレス成形による光学素子の製造において、生産性を顕著に向上することができる。
以下、本発明のプレス成形用ガラス素材について、更に詳細に説明する。
【００２０】
本発明のプレス成形用ガラス素材は、少なくとも光学ガラスからなる芯部の光学機能面となる部位を覆う珪素酸化物膜を有する。前記珪素酸化物膜は、光学機能面となる部位を含む芯部前面を覆うように設けることも、もちろん可能である。
【００２１】
本発明のプレス成形用ガラス素材は、上記珪素酸化物膜を有することにより、三液法によって測定される表面自由エネルギーが７５ｍＪ／ｍ２以下となる表面性が付与されたものである。上記表面自由エネルギーが７５ｍＪ／ｍ２以下であれば、プレス成形用ガラス素材と成形型との融着を起こすことなく精密プレス成形を行うことができるため、光学素子製造における歩留まり向上および型寿命向上を達成することができる。他方、上記表面自由エネルギーが７５ｍＪ／ｍ２を超えると、精密プレス成形時にプレス成形用ガラス素材と成形型との融着が顕著に発生するため、精密プレス成形における生産性が著しく低下する。本発明のプレス成形用ガラス素材の上記表面自由エネルギーは、成形型との融着をより効果的に抑制する観点からは、７２ｍＪ／ｍ２以下であることがより好ましい。上記表面自由エネルギーは、プレス成形用ガラス素材と成形型との融着抑制の観点からは低いほど好ましく、その下限値は特に限定されるものではないが、例えば後述の本発明のプレス成形用ガラス素材の製造方法によれば、上記表面自由エネルギーとして、５０ｍＪ／ｍ２程度のプレス成形用ガラス素材を製造可能である。
【００２２】
本発明において、プレス成形用ガラス素材の表面性の指標として使用する三液法によって測定される表面自由エネルギーについて、以下に説明する。
【００２３】
二液法によって測定される表面自由エネルギーは、固体または液体の分散力と固体または液体の極性相互作用力との和によって与えられる（例えば本願発明者らによる特開２００５−２２５７０７号公報参照）。これに対し、三液法によって測定される表面自由エネルギーは、非極性な分子間力についてのＦｏｗｋｅｓの理論を、更に極性または水素結合性の分子間力による成分にまで拡張したものであり、この拡張Ｆｏｗｋｅｓ理論によれば、各物質の表面自由エネルギーγは、下記式（１）に示すように、非極性成分（分散成分）γａと水素結合成分γｂと双極子成分γｃとからなる極性成分との和によって与えられる。
γ＝γａ＋γｂ＋γｃ  …（１）
【００２４】
更に、接触角と各成分との間には、下記式（２）の関係が成立する。
【数１】
2011136870.tif 000002
【００２５】
上記式（２）中、γＬは、γａＬ＋γｂＬ＋γＣＬで表される液体の表面自由エネルギーを表す。γａＬは、液体の表面自由エネルギーの分散成分を表す。γｂＬは、液体の表面自由エネルギーの双極子成分を表す。γＣＬは、液体の表面自由エネルギーの水素結合成分を表す。γａＳは、固体の表面自由エネルギーの分散成分を表す。γｂＳは、固体の表面自由エネルギーの双極子成分を表す。γＣＳは、固体の表面自由エネルギーの水素結合成分を表す。θは、接触角を表す。
【００２６】
本発明では、以下の３種の液体を標準物質として使用し、その接触角と各パラメーターによって構成される３行３列の行列式によって、各成分を求めることにより算出した表面自由エネルギーをプレス成形用ガラス素材の表面性の指標とする。
【００２７】
【表１】
2011136870.tif 000003
【００２８】
本発明のプレス成形用ガラス素材は、三液法によって測定される表面自由エネルギーが７５ｍＪ／ｍ２以下であれば、その表面に形成された珪素酸化物膜の組成は特に限定されるものではない。珪素酸化膜の組成については、二酸化珪素（ＳｉＯ２）を含むものが安定であるが、ＳｉＯ２に限定されるものではなく、組成をＳｉｘＯｙとした場合、例えば、ｙ／ｘ＝１〜３程度のものが存在することも可能である。上記珪素酸化物膜は、本発明のプレス成形用ガラス素材をプレス成形して光学素子を成形したときに、光学素子の光学機能面を形成することになる芯部の部位に少なくとも被覆されていればよい。光学機能面とは、例えば光学レンズにおける有効径内の領域を意味する。また、珪素酸化物膜を芯部の全面を覆うように設ける場合、珪素酸化物膜の形成方法にもよるが、光学機能面となる箇所の表面ガラス層厚さＴ１と外周側周辺部の表面ガラス層厚さＴ２は異なる場合があり、傾向としては、Ｔ１≧Ｔ２である。本発明においては光学機能面となる部位の表面性状に注目しており、本発明で特定する膜厚は、Ｔ１とする。上記膜厚は、例えば、ガラス素材の断面を元素分析することによって測定することができる。または、珪素酸化物膜の成膜条件によって特定することも可能である。
本発明のプレス成形用ガラス素材が有する珪素酸化物膜の膜厚は、１５ｎｍ未満とする。これは、珪素酸化物膜の膜厚が１５ｎｍ以上になると、三液法によって測定される表面自由エネルギーが７５ｍＪ／ｍ２以下であったとしても成形型との融着を抑制できない場合があるからである。これは、膜厚が１５ｎｍ以上の珪素酸化物膜はプレス温度において十分な粘性が得られないためプレス時にクラックが発生し、このクラックの隙間から露出したガラスが成形型と融着するからである。この理由を本願発明者らは、量子サイズ効果が消失することによるものであると推察している。上記膜厚の下限値は、好ましくは１ｎｍ以上である。膜厚１ｎｍ未満になると、珪素酸化物膜が局所的に欠落して島状に成膜され、ガラス素材が成形型に融着する場合があるのに対し、膜厚１ｎｍ以上であれば、均一な成膜が可能である。上限値は、上記の通り１５ｎｍ未満であるが、プレス成形後に得られる光学素子の光学特性への影響を低減する観点からは、１０ｎｍ±３０％であることが好ましく、さらには、１０ｎｍ±２０％であることが好ましい。
【００２９】
次に、本発明のプレス成形用ガラス素材の芯部を構成する光学ガラスについて説明する。
【００３０】
本発明のプレス成形用ガラス素材は、易還元成分との反応性に乏しい珪素酸化物膜を有するため、Ｗ、Ｔｉ、Ｂｉ、およびＮｂからなる群から選ばれる少なくとも一種の易還元成分を含む光学ガラスを芯部に有することが好ましい。特に、その含有量が合計で５モル％以上（例えば、１０〜６５モル％、より好ましくは、１５〜５５モル％）であるときに、本発明の適用が有効である。上記易還元成分を含む光学ガラスの中でも、特に、炭素系薄膜と反応しやすく、炭素系薄膜では成形型との融着防止が困難なガラスとしては、リン酸系光学ガラスおよび必須成分としてＢ2Ｏ3、Ｌａ2Ｏ3、ＺｎＯを含む光学ガラスが挙げられる。したがって本発明はこれらガラスを芯部とするプレス成形用ガラス素材であることが、特に好ましい。そのような光学ガラスとしては、下記光学ガラスI、IIを挙げることができる。
【００３１】
＜光学ガラスI＞
モル％表示で、Ｐ2Ｏ5；１０〜４５％、Ｎｂ2Ｏ5；３〜３５％、Ｌｉ2Ｏ；０〜３５％、ＴｉＯ2；０〜２５％、ＷＯ3；０〜２０％、Ｂｉ2Ｏ3；０〜４０％、Ｂ2Ｏ3；０〜２０％、ＢａＯ；０〜２５％、ＺｎＯ；０〜２５％、Ｎａ2Ｏ；０〜５０％、Ｋ2Ｏ；０〜２０％、Ａｌ2Ｏ3；０〜１５％、ＳｉＯ2；０〜１５％（但し、ＷＯ3、ＴｉＯ2、Ｂｉ2Ｏ3およびＮｂ2Ｏ5の合計量が１０％以上、６５％未満）、Ｆ；全酸素量に対して０〜１０％、を含む光学ガラス。
＜光学ガラスII＞
モル％表示で、ＳｉＯ２；０〜５０％、Ｂ２Ｏ３；５〜７０％、Ｌｉ２Ｏ；０〜２０％、Ｎａ２Ｏ； ０〜１０％、Ｋ２Ｏ； ０〜１０％、ＺｎＯ；１〜５０％、ＣａＯ：０〜１０％、ＢａＯ：０〜１０％、ＳｒＯ：０〜１０％、ＭｇＯ：０〜１０％、Ｌａ２Ｏ３；５〜３０％、Ｇｄ２Ｏ３；０〜２２％、Ｙｂ２Ｏ３；０〜１０％、Ｎｂ２Ｏ５；０〜１５％、ＷＯ３；０〜２０％、ＴｉＯ２；０〜４０％、Ｂｉ２Ｏ３；０〜２０％、ＺｒＯ２；０〜１５％、Ｔａ２Ｏ５；０〜２０％、ＧｅＯ２；０〜１０％、Ｆ；全酸素量に対して０〜１０％、を含む光学ガラス。
【００３２】
以下に、上記光学ガラスI、IIについて更に詳細に説明する。以下に記載のガラス組成は、特に断りのない限り、モル基準にて表記するものとする。
【００３３】
光学ガラスI
Ｐ2Ｏ5は、ガラスの網目構造の形成成分であり、ガラスに製造可能な安定性を持たせる成分である。Ｐ2Ｏ5の含有量が４５モル％を超えると、耐候性が悪化するとともに高屈折率の維持が困難になる傾向がある。また１０モル％未満では、ガラスの失透傾向が強くなりガラスが不安定となりやすいので、１０〜４５モル％の範囲が好ましく、１５〜３５モル％の範囲とすることがより好ましい。
【００３４】
Ｎｂ2Ｏ5は、高屈折率・高分散などの特性を持たせる成分である。導入量が３５％を超えると、ガラス転移温度や屈伏点が高くなり、安定性、高温溶解性も悪くなり、精密プレス時に発泡や着色しやすくなるという傾向がある。その導入量が３％未満では、ガラスの耐久性が悪化し、所要の高屈折率を得にくくなるため、３〜３５％の範囲にすることが好ましく、５〜２５％の範囲にすることがより好ましい。
【００３５】
Ｌｉ2Ｏは、ガラス転移温度を下げるのに効果的な成分であり、他のアルカリに比べ、屈折率を低下させにくい。３５％を超えると、ガラスの安定が悪化し、失透しやすいため、導入量を０〜３５％の範囲にすることが好ましい。なお、導入量が２％未満では得られるガラスの転移温度が高くなる傾向があるため、その導入量は２〜３５％とすることが好ましく、２〜３０％とすることがより好ましく、３〜２５％とすることが更に好ましい。
【００３６】
ＴｉＯ2は、高屈折率高分散性を付与し、失透安定性を向上させる成分である。含有量が２５％を超えると、ガラスの失透安定性や透過率が悪化しやすく、屈伏点や液相温度も上昇し、精密プレス成形時にガラスが着色しやすくなるため、その導入量は０〜２５％とすることが好ましく、０〜１５％とすることがより好ましい。
【００３７】
ＷＯ3は、高屈折率・高分散特性と低温軟化性を付与する上で効果的な成分である。ＷＯ3はガラス転移温度や屈伏点を下げる働きや、屈折率を上げる働きをする。ＷＯ3の過剰導入、例えば２０％を超えて導入すると、ガラスが着色しやすくなる一方、ガラスの高温粘性も低くなるので、ガラス素球の熱間成形が難しくなる。したがって、その含有量を０〜２０％とすることが好ましく、０〜１５％の範囲とすることがより好ましく、０〜１０％の範囲とすることがより好ましい。
【００３８】
また、高屈折率ガラスの結晶化傾向を抑制するためには、ＷＯ3は１モル％以上導入することが好ましく、例えば２モル％以上、好ましくは２〜１０モル％含有することが有利である。
【００３９】
Ｂｉ2Ｏ3は、鉛の代替材料であって、高屈折率・高分散性を付与する成分であり、ガラスの生成領域を大幅に拡大し、安定化させる効果がある。したがって、Ｂｉ2Ｏ3を導入することにより、Ｐ2Ｏ5の含有量の少ないガラスでもガラス化を可能にする。その導入量が４０％超えると、ガラスが着色しやすくなるあるため、Ｂｉ2Ｏ3の含有量は０〜４０％とすることが好ましく、０〜２５％とすることがより好ましい。
【００４０】
Ｂ2Ｏ3は、ガラスの溶融性の向上やガラスの均質化に有効であると同時に、少量の導入でガラス内部にあるＯＨの結合性を変え、精密プレス成形時におけるガラスの発泡を抑制する効果が得られる。Ｂ2Ｏ3を２０％より多く導入すると、ガラスの耐候性が悪化したり、ガラスが不安定になりやすいため、その導入量は０〜２０％とすることが好ましい。より好ましい範囲は０〜１０％である。
【００４１】
ＢａＯは、高屈折率を付与し、失透安定性を向上させ、液相温度を低下させる効果のある成分である。ＷＯ3を導入する場合（特に多量のＷＯ3を導入する場合）、ＢａＯの導入でガラスの着色を抑え、失透安定性を高める効果が大きく、Ｐ2Ｏ5含有量の少ない場合、ガラスの耐候性を高める効果もある。ＢａＯの導入量が２５％を超えると、ガラスが不安定となり、ガラス転移温度、屈伏点が高くなるので、ＢａＯの導入量は０〜２５％にすることが好ましく、０〜１５％にすることがより好ましい。
【００４２】
ＺｎＯはガラスの屈折率や分散を高めるために導入し得る成分で、少量のＺｎＯの導入でガラス転移温度や屈伏点、液相温度を低下させる効果もある。しかし、過剰に導入すると、ガラスの失透安定性が著しく悪化し、液相温度も逆に高くなるおそれがある。したがって、ＺｎＯ導入量を０〜２５％にすることが好ましく、０〜１５％にすることがより好ましく、０〜１０％にすることがさらに好ましい。
【００４３】
Ｎａ2Ｏ、Ｋ2Ｏは、いずれもガラスの耐失透性を向上させるとともに、ガラス転移温度、屈伏点、液相温度を低下させ、ガラスの溶融性を改善するために導入し得る成分である。しかし、Ｎａ2Ｏが５０％より多い場合、Ｋ2Ｏが２０％より多い場合、またはＬｉ2Ｏ、Ｎａ2ＯおよびＫ2Ｏの合計量が５５％よりも多い場合には、ガラスの安定性が悪くなるばかりでなく、ガラスの耐候性や耐久性が悪くなるおそれがある。したがって、Ｎａ2ＯとＫ2Ｏの導入量は、それぞれ０〜５０％、０〜２０％にすることが好ましく、Ｌｉ2Ｏ、Ｎａ2ＯおよびＫ2Ｏの合計量は０〜５５％にすることが好ましい。より好ましい範囲は、Ｎａ2Ｏは３〜３５％、Ｋ2Ｏは０〜１０％である。
【００４４】
Ａｌ2Ｏ3、ＳｉＯ2は、ガラスの安定性や光学恒数を調整するために導入し得る成分である。しかし、これらの成分はガラス転移温度を高めるので、精密プレス成形性を低下させるおそれがあるため、それぞれ１５％以下に抑えることが望ましく、さらに、それぞれ０〜１０％にすることがより好ましい。
【００４５】
ＭｇＯ、ＣａＯ、ＳｒＯはガラスの安定性や耐候性を調整するために導入し得る成分であるが、過剰に導入すると、ガラスが不安定となるので、導入量をそれぞれ０〜１５％にすることが好ましく、０〜１０％にすることがより好ましい。
【００４６】
Ｌａ2Ｏ3、Ｇｄ2Ｏ3、Ｙｂ2Ｏ3、ＺｒＯ2、Ｔａ2Ｏ3も、ガラスの安定性や光学恒数を調整するために導入し得る成分である。しかし、これらの成分のすべてはガラス転移温度を高めるので、精密プレス成形性を低下させるおそれがある。したがって、その導入量をそれぞれ０〜１０％に抑えることが望ましく、さらに、それぞれ０〜８％にすることがより好ましい。
【００４７】
なお、本発明の目的を達成しつつ、上記性質をより良好にする上から、上記各成分に清澄剤を加えた合計量を９５％超とすることが好ましく、９８％超とすることがより好ましく、９９％超とすることがさらに好ましく、１００％とすることがより一層好ましい。
【００４８】
上記成分に加えて清澄剤を外割で０〜１質量％加えることができる。ただし清澄剤の過剰な添加は精密プレス成形時に成形型の成形面、特に離型膜にダメージを与えるおそれがあるため注意する必要がある。清澄剤としてはＳｂ2Ｏ3、ＳｎＯ2、ＣｅＯ2、Ａｓ2Ｏ3、などを例示できるが、環境への影響に配慮するとＡｓ2Ｏ3の使用は避けるべきである。Ｓｂ2Ｏ3の好ましい量は０〜１質量％である。Ｓｂ2Ｏ3はガラスの清澄剤として有効であるが、１質量％超えて添加すると、プレス成形時にガラスが発泡しやすくなるので、その導入量は０〜１質量％とするのがよい。また、ＳｎＯ2とＣｅＯ2は同時に使用することができ、好ましい量は合計で０〜２．５質量％である。
【００４９】
この他、ＰｂＯは環境への影響から導入しないことが好ましい。また、ガラスを着色して特定波長域の光吸収機能を付与する場合を除き、Ｃｕ、Ｆｅ、Ｃｄなどを導入しないことが望ましい
【００５０】
また、Ｆは低Ｔｇ化に有用な成分である。しかし、過剰に導入すると熔融ガラスを成形する際に融液から揮発し、脈理発生や恒数変動の原因となる。よって、導入量は全酸素量の０〜１０モル％とすることが好ましく、０〜５モル％に制限することがより好ましい。
【００５１】
上記芯部となる光学ガラスＩは、屈折率ｎｄが１．７以上、アッベ数νｄが３５以下、より好ましくは、３０以下、更には２５以下のものなど、高屈折、高分散を達成することができるため、非常に重用される高付加価値ガラスである。しかしながら、そのような有用な光学恒数を達成するために含有する成分（Ｗ、Ｔｉ、Ｂｉ、Ｎｂ）は、還元されやすく、プレス成形の過程で反応活性が高い。すなわち、ガラス表面と成形型の成形面との界面において、高温下で反応が生じやすく、その結果、得られた成形体表面にクモリ、キズ状の反応痕や成形面との融着が生じるために、外観性能の不十分な光学素子となりやすい。これに対し本発明によれば、その表面に前記珪素酸化物膜を形成することにより、芯部を構成する光学ガラスと成形型成形面との反応を防止することができる。更に、上記珪素酸化膜を形成することにより三液法によって測定される表面自由エネルギーが７５ｍＪ／ｍ２以下に低減された本発明のプレス成形用ガラス素材は、成形型成形面に融着しにくいものであるため、精密プレス成形により高い歩留まりで光学素子を製造することが可能である。なお、上記光学ガラスＩのガラス転移点Ｔｇが４３０℃以上、例えば４５０℃以上５２０℃以下であるときに、本発明の効果が顕著である。また、軟化点が５３０℃以上、たとえば５４０℃以上６００℃以下であるときに本発明の効果が顕著である。
【００５２】
光学ガラスII
光学ガラスIIにおいて、Ｂ2Ｏ3はガラスのネットワーク構成のために必須の成分であり、Ｌａ2Ｏ3は高屈折率、低分散特性を付与するために必須の成分であって、両成分が共存することにより、ガラスの安定性がより一層向上する。ＺｎＯは、屈折率を低下させずにガラスに低温軟化性を付与するために必須の成分である。光学ガラスIIは上記必須成分を含むことにより、屈折率（ｎｄ）が１．7超、好ましくは１．８以上、アッベ数（νｄ）が２７以上、好ましくは３５〜５０という光学特性を有することができる。
【００５３】
以下に、光学ガラスIIの組成について説明する。
ＳｉＯ2はガラス安定性を向上させる働きをするが、過剰導入によって屈折率が低下するとともにガラス転移温度が上昇する。したがって、その導入量は０〜５０％とする。その導入量は、０〜４０％が好ましく、１〜２０％がより好ましく、４〜１５％が特に好ましい。
【００５４】
Ｂ2Ｏ3はネットワーク形成のための必須成分であるが、過剰導入によって屈折率（ｎｄ）が低下するため５〜７０％導入することが好ましい。その導入量は、１０〜６５％がより好ましく、２０〜５５％が特に好ましい。
【００５５】
Ｌｉ2Ｏはガラス転移温度を低下させる効果が大きいが、過剰導入により屈折率が低下するとともに、ガラス安定性も低下する。したがって、Ｌｉ2Ｏの量を０〜２０％とすることが好ましく、０〜１５％がより好ましく、導入しなくてもよい。Ｎａ2Ｏ、Ｋ2Ｏは熔融性を改善させる働きがあるが、過剰導入により屈折率やガラス安定性が低下するため、それぞれの導入量を０〜１０％とする。導入量は、好ましくはそれぞれ０〜８％、特に好ましくは０〜６％であり、導入しなくてもよい。
【００５６】
ＺｎＯは高屈折率を維持しつつ、低温軟化性を付与するための必須成分であるが、過剰導入によってガラス安定性が低下するので、その導入量を１〜５０％とすることが好ましい。その導入量は、３〜４５％がより好ましく、１０〜４０％が特に好ましい。
【００５７】
ＣａＯ、ＢａＯ、ＳｒＯ、ＭｇＯも熔融性を改善させる働きがあるが、過剰導入により屈折率やガラス安定性が低下するため、それぞれの導入量は０〜１０％とすることが好ましい。導入量は、より好ましくはそれぞれ０〜８％、特に好ましくは０〜５％である。ＢａＯは屈折率を高める働きをするが過剰導入により、ガラス安定性が低下するため、その導入量を０〜１０％とすることが好ましい。導入量は０〜８％がより好ましく、０〜５％が特に好ましい。
【００５８】
Ｌａ2Ｏ3は高屈折率低分散特性を付与するための必須成分であるが、過剰導入によりガラス安定性が低下するので、５〜３０％導入することが好ましい。その導入量は、７〜２５％がより好ましく、９〜１８％が特に好ましい。
【００５９】
Ｇｄ2Ｏ3は高屈折率、低分散特性を付与するための成分であるが、過剰導入によりガラス安定性が低下するので０〜２２％導入することが好ましい。Ｇｄ2Ｏ3はＬａ2Ｏ3と共存することにより単独で導入したときよりもガラス安定性を向上できるという効果がある。その導入量は、０〜２０％が好ましく、１〜２０％が特に好ましい。
【００６０】
Ｙｂ２Ｏ３は高屈折率・低分散の成分として使用される任意成分であり、少量導入する場合、ガラスの安定性を高め、化学的耐久性を向上させるが、過剰の導入によりガラスの失透に対する安定性を大きく損ない、ガラス転移温度や屈伏点温度を上昇させる。そのため、含有量は０〜１０％とすることが好ましく、より好ましくは０〜８％とする。
【００６１】
Ｎｂ2Ｏ5も屈折率を高める成分であるが過剰導入により、ガラス安定性が低下し、液相温度が上昇するので０〜１５％導入することが好ましい。その導入量は、０〜１３％がより好ましく、０〜７％が特に好ましい。
【００６２】
ＷＯ3は屈折率を上げ、ガラス安定性を向上させる働きをする。ただし、過剰導入によりガラス安定性が低下するとともにガラスが着色する。したがって、ＷＯ3の導入量は０〜２０％とすることが好ましく、より好ましくは０〜１８％、特に好ましくは１〜１３％とする。
【００６３】
ＴｉＯ２も屈折率を高める成分であるが過剰導入により、ガラス安定性が低下し、ガラスが着色するので０〜４０％導入することが好ましい。その導入量は、０〜３５％がより好ましく、０〜２４％が特に好ましい。
【００６４】
なお、屈折率を高める上からは、ＷＯ3、Ｔａ2Ｏ5、Ｎｂ2Ｏ5、ＴｉＯ2の合計量を好ましくは０．１〜２５％、より好ましくは１〜２１％、さらに好ましくは３〜１５とする。
【００６５】
アッベ数（νｄ）２７未満の範囲でガラスに求められる諸条件を満たしつつより一層の高屈折率化を図るためには、Ｂ2Ｏ3とＳｉＯ2の合計量に対するＢ2Ｏ3の量のモル比（Ｂ2Ｏ3／（Ｂ2Ｏ3＋ＳｉＯ2））を０．５０〜１．００とすることが好ましく、０．６０〜０．９５とすることが特に好ましい。
【００６６】
Ｂｉ2Ｏ3は屈折率を高め、ガラス安定性を向上する働きをするが、過剰導入によりガラスが着色したり、白金製の溶解炉を腐食したりする問題が生ずるので導入量を０〜２０％とすることが好ましい。導入量は０〜１０％がより好ましく、０〜５％が特に好ましい。
【００６７】
ＺｒＯ2は屈折率を高める働きをするが、過剰導入によりガラス安定性が低下し、液相温度が上昇する。そのため、導入量を０〜１５％とすることが好ましい。導入量は０〜１２％がより好ましく、１〜６％が特に好ましい。
【００６８】
なお、ガラス安定性を維持しつつ、高屈折率化を図る上からは、ＷＯ３、Ｔａ2Ｏ5、Ｎｂ2Ｏ5、ＴｉＯ2およびＺｒＯ2の合計量を２〜４０モル％とすることが好ましく、５〜３５モル％が特に好ましい。
【００６９】
Ｔａ２Ｏ５は高屈折率・低分散の成分として使われる任意成分である。少量のＴａ２Ｏ５を導入することにより、ガラスの屈折率を低下させずに、高温粘性や失透に対する安定性を改善する効果があるが、２０％を超えて導入すると液相温度が急激に上昇し、分散が増大するので、その導入量を０〜２０％とすることが好ましく、より好ましくは０〜１７％とする。
【００７０】
ＧｅＯ２は、ガラスの屈折率を高めるとともに、ガラスの安定性を向上させる働きをする任意成分であり、その導入量は０〜１０％とすることが好ましく、０〜８％とすることがより好ましい。ただし、他の成分に比べて桁違いに高価であるため導入しないことがより好ましい。
【００７１】
なお、本発明の目的を達成しつつ、上記性質をより良好にする上から、上記各成分に清澄剤を加えた合計量を９５％超とすることが好ましく、９８％超とすることがより好ましく、９９％超とすることがさらに好ましく、１００％とすることがより一層好ましい。
【００７２】
上記成分に加えて清澄剤を外割で０〜１質量％加えることができる。ただし清澄剤の過剰な添加は精密プレス成形時に成形型の成形面、特に離型膜にダメージを与えるおそれがあるため注意する必要がある。清澄剤としてはＳｂ2Ｏ3、ＳｎＯ2、ＣｅＯ2、Ａｓ2Ｏ3、などを例示できるが、環境への影響に配慮するとＡｓ2Ｏ3の使用は避けるべきである。Ｓｂ2Ｏ3の好ましい量は０〜１質量％である。また、ＳｎＯ2とＣｅＯ2は同時に使用することができ、好ましい量は合計で０〜２．５質量％である。
【００７３】
Ｆは低Ｔｇ化に有用な成分である。しかし、過剰に導入すると熔融ガラスを成形する際に融液から揮発し、脈理発生や恒数変動の原因となる。よって、導入量は全酸素量に対して０〜１０モル％とすることが好ましく、０〜５モル％とすることがより好ましい。
【００７４】
この他、ＰｂＯは環境への影響、非酸化性雰囲気中で精密プレス成形する時に還元してプレス成形型の成形面に付着することから導入しないことが好ましい。また、ガラスを着色して特定波長域の光吸収機能を付与する場合を除き、Ｃｕ、Ｆｅ、Ｃｄ、Ｎｉ、Ｃｒなどを導入しないことが望ましい。
【００７５】
上記芯部となる光学ガラスＩは、屈折率ｎｄが１．７以上、アッベ数νｄが３５以下、より好ましくは、３０以下、更には２５以下のものなど、高屈折、高分散を達成することができるため、非常に重用される高付加価値ガラスである。光学ガラスIIも同様に、非常に重用される高付加価値ガラスである。しかしながら、有用な光学恒数を達成するために含有する成分（Ｗ、Ｔｉ、Ｂｉ、Ｎｂ）は、還元されやすく、プレス成形の過程で反応活性が高い。すなわち、ガラス表面と成形型の成形面との界面において、高温下で反応が生じやすく、その結果、得られた成形体表面にクモリ、キズ状の反応痕や成形面との融着が生じるために、外観性能の不十分な光学素子となりやすい。
これに対し本発明によれば、その表面に前記珪素酸化物膜を形成することにより、芯部を構成する光学ガラスと成形型成形面との反応を防止することができる。更に、上記珪素酸化膜を形成することにより三液法によって測定される表面自由エネルギーが７５ｍＪ／ｍ２以下に低減された本発明のプレス成形用ガラス素材は、成形型成形面に融着しにくいものであるため、精密プレス成形により高い歩留まりで光学素子を製造することが可能である。なお、上記光学ガラスIについては、ガラス転移点Ｔｇが４３０℃以上、例えば４５０℃以上５２０℃以下であるときに、本発明の効果が顕著である。また、軟化点が５３０℃以上、例えば５４０℃以上６００℃以下であるときに本発明の効果が顕著である。前記光学ガラスIIについては、ガラス転移点Ｔｇが５３０℃以上、例えば５６０℃以上６３０℃以下であるときに、本発明の効果が顕著である。また、軟化点が、６４０℃以上、例えば６５０℃以上７２０℃以下であるときに本発明の効果が顕著である。
【００７６】
本発明のプレス成形用ガラス素材を構成する芯部の形状は、芯部の光学機能面となる部位を覆う珪素酸化物膜の膜厚が通常数十ｎｍ程度であることから、本発明のプレス成形用ガラス素材の形状と実質的に同一である。
【００７７】
本発明のプレス成形用ガラス素材は、目的とするガラス光学素子と同一の面形状、中心肉厚を有するガラス成形体（プレス成形によって成形されたガラス成形体）に近似した形状とすることが好ましい。プレス成形によって得られるガラス成形体に近似した形状のガラス素材（以下、「近似形状ガラス素材」ということもある）を用いてプレス成形することで、プレス成形時におけるガラス素材の形状変化率が少なくなり、それに伴って珪素酸化物膜の伸び量も少なくなるため、珪素酸化物膜が薄くなり過ぎたり、クラックが入ったりして珪素酸化物膜の機能が損なわれることを抑止することができる。
【００７８】
ガラス成形体に近似した形状とは、好ましくは、ガラス光学素子を得るためのプレス成形による中心肉厚の変化率が５０％以下であること、および外径の変化率が５０％以下であることである。このようにプレス成形による中心肉厚の変化率が５０％以下、かつ外径の変化率が５０％以下となるような近似形状ガラス素材を用いた場合、表面クラックやクモリ、キズ等が発生することのない高品質な光学性能を有する光学素子を容易に製造することができる。
【００７９】
ここで、変化率とはプレス成形前の寸法に対して、プレス成形後の寸法がどれだけ変化したかを示す比率であって、下記の計算式（式Ａ）で求めることができる。
【００８０】
【数２】
2011136870.tif 000004
【００８１】
つまり、中心肉厚の変化率は下記式Ｂで求めることができる。
【００８２】
【数３】
2011136870.tif 000005
【００８３】
例えば、プレス成形前のガラス素材の中心肉厚が２．０ｍｍで、プレス後のプレス成形体の中心肉厚が１．０ｍｍとした場合、式Ｂから、中心肉厚の変化率は５０％となる。
【００８４】
また、外径の変化率は下記式Ｃで求めることができる。
【００８５】
【数４】
2011136870.tif 000006
【００８６】
例えば、プレス成形前のガラス素材の外径寸法が１０．０ｍｍで、プレス後のプレス成形体の外径寸法が１５．０ｍｍとした場合、数式Ｃから、外径の変化率は５０％となる。
【００８７】
近似形状ガラス素材をプレス成形した際の中心肉厚の変化率が５０％以下、かつ外径の変化率が５０％以下とすることで、ガラス素材の変形量が少なくなることに伴って、珪素酸化物膜の変形量も少なくなり、珪素酸化物膜にひび割れが生じることを防ぐことができる。
【００８８】
なお、中心肉厚の変化率は、３０％以下が好ましく、２０％以下がさらに好ましい。ただし、中心肉厚の変化率が１％未満になると、近似形状ガラス素材の主表面と成形型の成形面との間にガス溜まりが生じて、プレス成形体の面精度が却って劣化する場合がある。したがって、中心肉厚の変化率は１％以上、好ましくは５％以上であることが望ましい。
【００８９】
また、外径の変化率は、３０％以下が好ましく、２０％以下がさらに好ましく、１０％以下がより好ましい。ただし、外径の変化率が１％未満になると、近似形状ガラス素材の主表面と成形型の成形面との間にガス溜まりが生じて、プレス成形体の面精度が却って劣化する場合がある。したがって、外径の変化率は１％以上、好ましくは３％以上であることが望ましい。
【００９０】
図１は、本発明にかかるプレス成形用ガラス素材の一形態を示す断面図であって、当該ガラス素材は最終的な光学素子を得るための基となるガラス成形体と近似した形状に予備成形された近似形状ガラス素材である。図１において、符号ｄはガラス素材の外形寸法であり、符号ｔは中心肉厚を示している。当該ガラス素材は、好ましくは上記光学ガラスIまたは光学ガラスIIなどの多成分系の光学ガラスからなる芯部１と、芯部１の表面に被覆された珪素酸化物膜２とを有している。
【００９１】
図２は、図１に示したガラス素材をプレス成形したガラス成形体の断面図であり、プレス成形によって中心肉厚ｔがガラス素材のそれよりも短くなり、外径寸法ｄがガラス素材のそれよりも大きくなっている。なお、プレス成形体の表面全体には珪素酸化物膜２が形成されている。図２に示したガラス成形体は、外周部を心取り加工（研削加工）することにより、図３に示すガラス光学素子とすることができる。心取り加工により研削された外周端面は、珪素酸化物膜２も除去されている。
【００９２】
次に、本発明のプレス成形用ガラス素材の芯部の予備成形について説明する。
本発明のプレス成形用ガラス素材は、芯部１となるガラスを所定の体積および所定の形状に予備成形したものを用いて作製することができる。この予備成形は、例えば、ブロック状の光学ガラスから切り出したものを、研削や研磨によって所定体積、所定形状に予備成形することにより行うことができる。
【００９３】
あるいは、溶融状態の光学ガラスをパイプから滴下、または流下しつつ分離して所定量のガラス塊とし、このガラス塊の冷却中に予備成形することができる。ここで、溶融状態のガラスを、底部からガスを噴出する受け型に受け、実質的に浮上させた状態で冷却しつつ予備成形する方法を採用することができる。この方法は生産効率が高く、表面の平滑なガラス素材が得られることから好ましい。特に、目的とするガラス光学素子またはガラス成形体に近似した形状のガラス素材の芯部を予備成形する場合は、上記受け型上の溶融ガラスに対して、その上方から所定形状の金型を押し当てることにより、ガラスの上面側を変形させ、これを冷却することで、近似形状のガラス素材の芯部を成形できる。例えば、図1に示したようなガラス素材の芯部を成形する場合は、受け型上の熔融ガラスに凸面を有する金型を押し当て、該ガラスの上面を凹形状に変形させ、冷却することにより、凸面と凹面を有する近似形状のガラス素材の芯部を得ることができる。
【００９４】
本発明のプレス成形用ガラス素材は、上記のように予備成形された芯部１となる光学ガラスからなる予備成形体の表面に珪素酸化物膜２が被覆されている。被覆方法は、スパッタ法、真空蒸着法などの公知の成膜法を用いることができる。本発明のプレス成形用ガラス素材の三液法によって測定される表面自由エネルギーは、成膜条件によって制御することができ、その詳細は後述する。
【００９５】
［プレス成形用ガラス素材の製造方法］
本発明のプレス成形用ガラス素材の製造方法は、光学ガラスからなる芯部と、少なくとも芯部の光学機能面となる部位を覆う珪素酸化物膜とを有するプレス成形用ガラス素材の製造方法であり、ＳｉＯ２からなる成膜材料を用いて、不活性ガスと酸素との混合ガス雰囲気であって、酸素含有率が５体積％以上２０体積％未満の範囲である雰囲気下で成膜処理を行うことにより前記珪素酸化物膜を形成するものである。ＳｉＯ２からなる成膜材料を用いて５体積％以上２０体積％未満の酸素を含有する上記雰囲気下で成膜された珪素炭化物膜を表面に形成したプレス成形用ガラス素材によれば、プレス成形時の歩留まりを改善することができる。これは、先に説明したように、上記成膜条件によって形成された珪素酸化物膜は、従来の成膜方法で形成される珪素炭化物膜と比べて酸素を多く含む状態にあるため、三液法によって測定される表面自由エネルギーが従来の珪素酸化物膜を有するプレス成形用ガラス素材と比べて低下することに起因すると推察される。即ち、本発明のプレス成形用ガラス素材の製造方法により製造されるプレス成形用ガラス素材は、三液法によって測定される表面自由エネルギーが７５ｍＪ／ｍ２以下である、前述の本発明のプレス成形用ガラス素材であることができる。ただし、先に説明した理由から、上記珪素酸化物膜の膜厚は１５ｎｍ未満とする。
【００９６】
本発明のプレス成形用ガラス素材の製造方法では、珪素酸化物膜の成膜処理を、アルゴン等の不活性ガス中に５体積％以上２０体積％未満の酸素を含有する雰囲気下で行う。成膜処理を行う雰囲気の酸素含有率が５体積％未満の場合および２０体積％を超える場合のいずれにおいても、得られたプレス成形用ガラス素材を用いてプレス成形を行う際、プレス成形用ガラス素材と成形型との融着を抑制することが困難となる。これは、酸素含有率５体積％未満の場合については、形成される珪素酸化物膜の酸素含有率が少ないため三液法による表面自由エネルギーが高いことに起因すると考えられ、酸素含有率２０体積％超の場合については、プレス成形用ガラス素材の表面における高次構造が不安定化し、反応が活性化することに起因し三液法による表面自由エネルギーが高くなるからであると考えられる。上記酸素含有率は、融着をより効果的に抑制する観点から、５体積％以上１５体積％以下であることが好ましい。上記雰囲気に含まれる酸素以外の成分である不活性ガスとしては、アルゴンガス、ヘリウムガス、ネオンガス、キセノンガス等を挙げることができる。
【００９７】
成膜処理は、成膜材料としてＳｉＯ２からなる成膜材料を用いて、好ましくはスパッタ法、より好ましくはＰＶＤ法によって行うことができる。具体的には、ＳｉＯ２（例えば石英ガラス）をターゲット基材とし、不活性ガス中に酸素を５体積％以上２０体積％未満含有するスパッタガスを用いたＰＶＤ法によって、芯部に珪素酸化物膜を形成することができる。より具体的な珪素酸化物膜の成膜方法としては、以下の方法を用いることができる。すなわち、所定形状に形成した複数の芯ガラス（芯部）をトレーに配列して真空チャンバー内に配置し、真空チャンバー内を真空排気しながら、加熱ヒーターにより芯ガラスを約３００℃に加熱する。真空チャンバー内の真空度が１×１０−５Ｔｏｒｒ以下になるまで排気した後、不活性ガス中に酸素を５体積％以上２０体積％未満含有するスパッタガスを導入し、真空チャンバー内のターゲット基材（石英ガラス）に高周波を印加して、原料をプラズマ化し、芯ガラスの表面に珪素酸化物膜を成膜する。成膜時の出力は、１００〜３００Ｗ、スパッタガス流量は２０〜１００ｓｃｃｍ、成膜時の雰囲気温度は３５０〜３７０℃とすることが、それぞれ好ましい。なお、珪素酸化物膜の膜厚は、真空チャンバー内の圧力（真空度）、出力（電源パワー）、成膜時間を調整することによって所望の範囲に制御することができる。前述のように、形成される珪素酸化物膜は、得られるプレス成形用ガラス素材をプレス成形して光学素子を成形したときに、光学素子の光学機能面を形成することになる芯部の部位に少なくとも被覆されていればよい。
【００９８】
本発明のプレス成形用ガラス素材の製造方法では、ＳｉＯ２からなる成膜材料を使用する。ここでＳｉＯ２からなる成膜材料とは、ＳｉＯ２以外の成分を意図的に混合したものではないことを意味し、ＳｉＯ２調製過程において混入した不純物が含まれていることを許容するものとする。好ましくはＳｉＯ２純度が９５質量％以上、より好ましくは９８質量％以上、更に好ましくは９９質量％以上のものである。
【００９９】
［光学素子の製造方法］
本発明の光学素子の製造方法は、本発明のプレス成形用ガラス素材または本発明の製造方法により作製したプレス成形用ガラス素材を加熱し、プレス成形型を用いて精密プレス成形することを含むものである。
【０１００】
精密プレス成形法は、モールドオプティクス成形法とも呼ばれ、既に当該発明の属する技術分野においてはよく知られたものである。光学素子の光線を透過したり、屈折させたり、回折させたり、反射させたりする面を光学機能面と呼ぶ。例えばレンズを例にとると非球面レンズの非球面や球面レンズの球面などのレンズ面が光学機能面に相当する。精密プレス成形法はプレス成形型の成形面を精密にガラスに転写することにより、プレス成形で光学機能面を形成する方法である。つまり光学機能面を仕上げるために研削や研磨などの機械加工を加える必要がない。
【０１０１】
精密プレス成形に用いる成形型としては、充分な耐熱性、剛性を有し、緻密な材料を精密加工したものを用いることができる。例えば、炭化ケイ素、窒化ケイ素、炭化タングステン、酸化アルミニウムや炭化チタン、ステンレス等金属、あるいはこれらの表面に炭素、耐熱金属、貴金属合金、炭化物、窒化物、硼化物などの膜を被覆したものを挙げることができる。
【０１０２】
成形型としては、プレス成形用ガラス素材との接触面となる成形面に、炭素含有膜等の被覆膜を有するものを使用することもできる。該炭素含有膜としては、非晶質および／または結晶質の、グラファイトおよび／またはダイヤモンドの、単一成分層または複合層から構成されているものを用いることが好ましい。この炭素膜は、スパッタリング法、プラズマＣＶＤ法、ＣＶＤ法、イオンプレーティング法等の手段で成膜することができる。例えば、スパッタガスとしてＡｒの如き不活性ガスを、スパッタターゲットとしてグラファイトを用いてスパッタリングにより成膜することができる。或いは、マイクロ波プラズマＣＶＤ法により原料ガスとしてメタンガスと水素ガスを用いて成膜してもよい。イオンプレーティング法により形成する場合には、ベンゼンガスを用い、イオン化して用いることができる。これらの炭素膜はＣ−Ｈ結合を有するものを含む。なお、成形型の成形面に炭素含有膜を設けることにより、プレス成形時のプレス成形用ガラス素材と成形型との融着をよりいっそう防止することが可能となるが、このような場合には、プレス成形時に炭素の酸化を防止する目的で、非酸化雰囲気下でプレスを行うことが好ましい。しかし、非酸化雰囲気下では、上記易還元成分はより還元されやすい上、ガラスと炭素の間で界面反応が生じやすいという不都合がある。これに対し、前記珪素酸化物膜を有するプレス成形用ガラス素材であれば、プレス成形時に芯部のガラスと成形面上の炭素含有膜が直接接触することがないため、窒素ガスなどの非酸化雰囲気下でプレスを行ってもガラスと炭素の間の界面反応を抑制することができるという利点もある。
【０１０３】
精密プレス成形は、具体的には、例えば以下のような方法で行うことができる。
プレス成形にあたっては、図４に示すように、上型４、下型５および胴型６を含む成形型７内にプレス成形用ガラス素材ＰＦを供給し、プレスに適した温度域に昇温する。例えば、加熱温度は芯部１の光学ガラスの種類によって適宜設定されるが、プレス成形用ガラス素材ＰＦと成形型７が、プレス成形用ガラス素材ＰＦの粘度が１０５〜１０１０ｄＰａ・ｓになる温度域にあるときプレス成形を行うことが好ましい。プレス温度は、例えば芯部１を構成する光学ガラスが１０７．２ｄＰａ・ｓ相当前後となる温度が好ましく、芯部１が１０７．２ｄＰａ・ｓ相当となる温度が８００℃以下、好ましくは７５０℃以下、更に好ましくは６５０℃以下であるようにすることが、ガラスの選択の指標となり得る。プレス成形は、プレスヘッド３を降下させ所定の荷重を印加することにより行うことができる。
【０１０４】
プレス成形用ガラス素材ＰＦを成形型７に導入し、プレス成形用ガラス素材ＰＦと成形型７を一緒にプレス成形温度まで加熱してプレス成形を行ってもよく、予熱した成形型７に加熱したプレス成形用ガラス素材ＰＦを導入してプレス成形を行ってもよい。前者の方法は、後者の方法に比べてプレス成形用ガラス素材と成形型との接触時間が長くなるため融着を生じやすいが、本発明によれば、上記方法を採用する場合であっても、融着を起こすことなく精密プレス成形を行うことが可能である。一方、後者の方法を採用する場合には、プレス成形用ガラス素材ＰＦを１０５〜１０９ｄＰａ・ｓ粘度相当、成形型７をガラス粘度で１０９〜１０１２ｄＰａ・ｓ相当の温度にそれぞれ昇温し、プレス成形用ガラス素材ＰＦを成形型７に配置して直ちにプレス成形する方法を採用してもよい。この方法は、成形型の温度変化幅を相対的に少なくすることができるため、成形装置の昇温／降温サイクルタイムを短縮できるとともに、成形型７の熱による劣化を抑制できる効果がある点で好ましい。いずれの場合も、プレス成形開始時、または開始後に冷却を開始し、適切な荷重印加スケジュールを適用しつつ、成形面とガラス素子の密着を維持しながら、降温する。この後、離型して成形体を取り出す。離型温度は、ガラス粘度１０１２．５〜１０１３．５ｄＰａ・ｓ相当の温度で行うことが好ましい。
【０１０５】
離型された成形体は、その表面にプレス前のプレス成形用ガラス素材と同様に珪素酸化物膜が存在している。プレス成形により得られた成形体は、表面に珪素酸化物膜を有するため、珪素酸化物膜を持たないものと比べてＳｉＯ２等の珪素酸化物の含有量が多く、これにより化学的耐久性に優れるという特性を有する。なお、珪素酸化物膜の膜厚は、プレス成形により実質的な変化はしない。特に、プレス成形用ガラス素材がプレス成形によって得られるガラス成形体に近似した形状を有する場合、ことに、プレス成形による中心肉厚の変化率が５０％以下であり、かつ外径の変化率が５０％以下である形状を有する場合にはこの傾向は顕著である。珪素酸化物膜は芯ガラスに比べて熱膨張係数が大幅に低く、かつ、ガラス転移温度が芯ガラスに比べて高い（プレス温度程度では熱変形し難い（延び難い））。そのため、常温のプレス成形用ガラス素材ＰＦをプレス温度まで加熱昇温し、プレス成形し、さらにプレス成形後に常温まで冷却しても、珪素酸化物膜の膜厚は、プレス成形用ガラス素材とプレス成形後のガラス光学素子で大きく変化しない。
【０１０６】
得られた成形体は、そのまま最終製品である光学素子として出荷することができ、または、表面に反射防止膜等の光学的機能膜を形成した後に最終製品とすることもできる。後者の場合は、前記珪素酸化物膜を有する成形体に、Ａｌ２Ｏ３、ＺｒＯ２−ＴｉＯ２、ＭｇＦ２などの材料を単層で、または積層して適宜成膜することによって、所望の反射防止膜とすることができる。反射防止膜の成膜方法は、蒸着法、イオンアシスト蒸着法、イオンプレーティング法、スパッタ法など、公知の方法で行うことができる。例えば、蒸着法による場合には、蒸着装置を用いて、１０−４Ｔｏｒｒ程度の真空雰囲気中で、蒸着材料を電子ビーム、直接通電またはアークにより加熱し、材料から蒸発および昇華により発生する材料の蒸気を基材の上に輸送し凝縮・析出させることにより反射防止膜を形成することができる。基材加熱温度は室温〜４００℃程度とすることができる。ただし、基材のガラス転移温度（Ｔｇ）が４５０℃以下の場合、基材加熱の上限温度はＴｇ−５０℃とすることが好ましい。なお、プレス成形後に得られた成形体表面に存在する珪素酸化物膜は反射防止膜との親和性が高い。このため、反射防止膜が剥離し難くなるという効果もある。なお、プレス成形体の外周部を心取り加工して、ガラス光学素子として使用することもできる。
【０１０７】
本発明により得られるガラス光学素子は、小径、薄肉の小重量レンズ、例えば、携帯撮像機器などに搭載する小型撮像系用レンズ、通信用レンズ、光ピックアップ用の対物レンズ、コリメータレンズ等とすることができる。レンズ形状は特に限定されるものではなく、凸メニスカスレンズ、凹メニスカスレンズ、両凸レンズ、両凹レンズなど各種の形状をとることができる。
【実施例】
【０１０８】
以下、本発明を実施例により更に説明する。但し、本発明は実施例に示す態様に限定されるものではない。
【０１０９】
１．プレス成形用ガラス素材の作製
下記表２に記載した組成を有する、前述の光学ガラスIに属する光学ガラスを、熔融状態から受け型に滴下、冷却し、図１に示すような片側を凸面、反対側を凹面とした形状のガラス塊（ガラス素材の芯部）を予備成形した。
【０１１０】
【表２】
2011136870.tif 000007
【０１１１】
次いで、以下の方法により、ガラス素材の芯部の表面に珪素酸化物膜を形成した。
すなわち、複数の芯部を保持するトレーと、これに対向するターゲット基材（ここでは、純度９９質量％以上の石英ガラス）を収容するチャンバー（スパッタ室）とを備えるスパッタ装置を用いて、スパッタ法による珪素酸化物の成膜を実施した。まず、トレーに配置したガラス素材の芯部をチャンバー外で２００℃程度に予備加熱してから、チャンバー内に搬送した。次いで、チャンバー内を真空排気しながら、ガラス芯部を加熱ヒーターで３００℃程度に加熱した。チャンバー内の真空度が１×１０−５Ｔｏｒｒ以下になるまで排気した後、アルゴンガス中に所定量の酸素を含むスパッタガスを導入し、高周波出力を２５０Ｗとして、ターゲット基材をＡｒイオンでスパッタリングし、ターゲット原子であるＳｉＯ２をガラス芯部の表面に付着、堆積させた。しかる後、チャンバー内を冷却し、成膜後のガラス素材をトレーごと取り出した。
【０１１２】
２．表面自由エネルギーの測定
上記１．で作製したプレス成形用ガラス素材の三液法による表面自由エネルギーを、以下の方法で測定した。
始めに表１記載の超純水、グリセリンおよびジヨードメタンをそれぞれ作製したプレス成形用ガラス素材に滴下し、各接触角θ1、θ2、θ3を測定した。
次に以下の逆行列式に、表１記載の各液体のパラメーターおよび測定した接触角を代入した。
【０１１３】
【数５】
2011136870.tif 000008
【０１１４】
これにより作製したプレス成形用ガラス素材表面の分散成分γsa、同双極子成分γsb、同水素結合成分γscを求めた。
最後に上記結果から作製したプレス成形用ガラス素材の表面自由エネルギーγSを以下の式によって算出した。
γS＝γsa＋γsb＋γsc
【０１１５】
３．珪素酸化物膜の同定および膜厚の算出
上記１．で作製したプレス成形用ガラス素材の表面に形成された珪素酸化物膜の同定は、電子顕微鏡（ＳＥＭ）付属のＸ線光電子分光分析装置（ＸＰＳ）、またはエネルギー分散型Ｘ線分光法（ＥＤＸ）を用いて、ガラス表面の組成分析することにより実施した。また、珪素酸化物膜の膜厚については、平板ガラスの一部にマスキングを施し、ガラス素材へ珪素酸化物膜を形成する際と同一の条件で当該平板ガラスに珪素酸化物膜を形成した後、マスクを剥がして、成膜部とマスク部との高さの差を原子間力顕微鏡（ＡＦＭ）で観察することにより測定された膜厚をプレス成形用ガラス素材の表面に形成された珪素酸化物膜とした。
【０１１６】
４．ガラスレンズの作製
次いで、上記ガラス素材PFをモールドプレス成形装置により窒素ガス雰囲気下でプレス成形した。すなわち、まず成形面にスパッタ法による炭素含有離型膜を形成したＳｉＣ製の上下型と、これらの上下型を同軸上に保持する胴型からなる成形型を用い、上下型で上記ガラス素材PFを挟持するように成形型内にガラス素材を供給した。そして、雰囲気が非酸化性のＮ２ガスで充満した成形装置のチャンバー内に成形型を投入し、成形型およびガラス素材PFを５８０℃に加熱した。次いで、成形型を１２０ｋg/ｃｍ２で加圧するとともに成形型を所定の冷却速度で冷却を行い、成形型の温度が４６０℃になった時点で加圧を終了した。次いで、成形型を急冷し、３００℃以下になったところで成形型をチャンバー内から取り出し、成形型を分解して成形型内のプレス成形体を取り出した。成形体の断面形状は図２に示し、その外径寸法ｄは２１．５ｍｍ、中心肉厚は２．６５ｍｍであった。すなわち、プレス成形による外径の変化率は２２．２％であり、中心肉厚の変化率が１８．２％であった。次いで、プレス成形体の外周部を研削加工により心取りを行い、図３に示すようなφ１８ｍｍの凸メニスカス形状の非球面ガラスレンズを得た。
【０１１７】
５．表面自由エネルギーの測定結果
図５（Ａ）に、スパッタガス中の酸素導入率を５体積％、１０体積％、１５体積％、２０体積％としてスパッタ時間を同一（５分間）として得られたプレス成形用ガラス素材の三液法による表面自由エネルギーを示し、図５（Ｂ）〜（Ｄ）に、図５に示した表面自由エネルギーの構成成分である非極性成分、水素結合成分、双極子成分を示す。
図５（Ａ）〜（Ｄ）に示す結果から、酸素導入率が５体積％以上２０体積％未満において、三液法による表面自由エネルギーが７５ｍＪ／ｍ２以下の値となったことは、主に水素結合成分の減少によるものであることが確認できる。
【０１１８】
６．歩留まりの評価
スパッタ時間およびスパッタガス中の酸素導入率を変えることにより各種珪素酸化物膜を形成した。形成した珪素酸化物膜を上記３．に記載の方法で同定したところ、いずれの場合にもガラス表面から珪素と酸素が検出されたため、これによりスパッタ処理により珪素酸化物膜がプレス成形用ガラス素材の表面に形成されたことが確認された。
１回の成膜処理につき合計３６０個のプレス成形用ガラス素材を作製し、得られたガラス素材から表面自由エネルギー測定用のサンプルを抽出し、上記２．に記載の方法で表面自由エネルギーを測定した。測定結果を下記表３に示す。また、下記表３に示す膜厚は、上記３．に記載の方法で測定したものである。
次いで、得られたプレス成形用ガラス素材を用いて、上記４．に記載の方法によりプレス成形を連続して行い、得られたガラスレンズに透過光を照射し、型との融着に起因して発生したと考えられる不良の有無を目視で判定した。プレス成形により作製したガラスレンズ３６０個中、製品として出荷できないほどの明らかな外観・形状不良が認められなかった良品の割合を歩留まりとして表３に示す。なお、酸素導入率０％の比較例１、２では、プレス１回目に成形型とプレス成形用ガラス素材との融着が生じたためガラスレンズを得ることができなかった。
【０１１９】
【表３】
2011136870.tif 000009
【０１２０】
７．型寿命の評価
スパッタ時間およびスパッタガス中の酸素導入率を変えることにより各種珪素酸化物膜を形成した。形成した珪素酸化物膜を上記３．に記載の方法で同定したところ、いずれの場合にもガラス表面から珪素と酸素が検出されたため、これによりスパッタ処理により珪素酸化物膜がプレス成形用ガラス素材の表面に形成されたことが確認された。
１回の成膜処理につき合計３６０個のプレス成形用ガラス素材を作製し、得られたガラス素材から表面自由エネルギー測定用のサンプルを抽出し、上記２．に記載の方法で表面自由エネルギーを測定した。測定結果を下記表４に示す。また、下記表４に示す膜厚は、上記３．に記載の方法で測定したものである。
次いで、得られたプレス成形用ガラス素材を用いて、上記４．に記載の方法によりプレス成形を連続して行い、１回プレスを行う度に顕微鏡による反射光観察により成形型の表面を観察し、成形型表面にプレス成形用ガラス素材の融着痕が明らかに観察された際のプレス回数を型寿命として表４に示す。
【０１２１】
【表４】
2011136870.tif 000010
【０１２２】
８．珪素酸化物膜の膜厚の影響（比較例８）
スパッタガス中の酸素導入率１０体積％として膜厚１５ｎｍの珪素酸化物膜を作製した比較例８のプレス成形用ガラス素材の表面自由エネルギーを上記２．に記載の方法で測定したところ、表４に示すように６４．３ｍＪ／ｍ２であった。しかしながら、このプレス成形用ガラス素材を用いて、上記４．に記載の方法によりプレス成形したところ、成形型との顕著な融着が発生した。そこでプレス成形後のガラス素材の表面を走査型電子顕微鏡（測定条件：低真空モード、加速電圧３ｋｅｖ）により観察した。得られたＳＥＭ画像を図６（Ａ）に示す。図６（Ａ）に示すＳＥＭ画像から、図６（Ａ）に示すガラス素材の断面を模式的に示すと図６（Ｂ）に示す模式図となる。図６（Ａ）中の矢印で示す部分のように周辺部より明るく表示されている箇所は、周辺部より高く組成が異なる部分である。これは、図６（Ｂ）に示すように、珪素酸化物膜２にクラックが発生し、芯部１を構成する硝材の一部が珪素酸化物膜２のクラック発生部分から飛び出していることを意味する。このように珪素酸化物膜２から飛び出した硝材が成形型と直接接触することが、顕著な融着発生の原因である。
【０１２３】
評価結果
表３に示すように、膜厚１５ｎｍ未満の珪素酸化物膜を有し、表面自由エネルギーが７５ｍＪ／ｍ２以下のプレス成形用ガラス素材を用いてプレス成形を行った実施例１〜３では、６５％以上の歩留まりを確保することができた。実施例１〜３により得られた良品のガラスレンズは、いずれも外観、形状とも良好であったが、中でも実施例２で得られた良品のガラスレンズは外観、形状とも特に良好であった。
これに対し、前述のように比較例１、２ではプレス成形を行うことができなかった。また、膜厚１５ｎｍ未満の珪素酸化物膜を有するものの、表面自由エネルギーが７５ｍＪ／ｍ２超のプレス成形用ガラス素材を用いてプレス成形を行った比較例３、４では、実施例１〜３と比べて歩留まりが低下した。比較例３は、歩留まりは６０％と表３に示す比較例の中では良好ではあるが、プレス荷重を１２０ｋg/ｃｍ２より上げるとプレス１回目から成形型との顕著な融着が発生したため、低荷重条件下でのみ６０％の歩留まりを確保できるものであった。これに対し実施例１〜３ではプレス荷重を１２０ｋg/ｃｍ２より上げても表３に示した結果と同等の歩留まりでガラスレンズを得ることができた。また、比較例４で得られた良品は、実施例１〜３で得られた良品と比べて外観、形状とも劣るものであった。
型寿命については、表４に示すように、膜厚１５ｎｍ未満の珪素酸化物膜を有するものの表面自由エネルギーが７５ｍＪ／ｍ２超のプレス成形用ガラス素材を用いてプレス成形を行った比較例５、膜厚１５ｎｍの珪素酸化物膜を有し、表面自由エネルギーが７５ｍＪ／ｍ２超のプレス成形用ガラス素材を用いてプレス成形を行った比較例６、および珪素酸化物膜を形成しなかった比較例７では、プレス成形１回目から顕著な融着が発生した。これに対し、膜厚１５ｎｍ未満の珪素酸化物膜を有し、かつ表面自由エネルギーが７５ｍＪ／ｍ２以下のプレス成形用ガラス素材を用いてプレス成形を行った実施例４〜６では、融着を起こすことなく連続プレス成形が可能であった。中でも実施例５では、融着を起こすことなく２００回以上の連続プレス成形が可能であった。
なお、比較例８に示したように、表面自由エネルギーが７５ｍＪ／ｍ２以下のプレス成形用ガラス素材であっても珪素酸化物膜の膜厚が１５ｎｍを超えるとプレス成形時に成形型とガラス素材との融着が発生することにより、型寿命が低下した。
以上の結果から、膜厚１５ｎｍ未満の珪素酸化物膜を有し、表面自由エネルギーが７５ｍＪ／ｍ２以下のプレス成形用ガラス素材を用いてプレス成形を行うことにより、歩留まりおよび型寿命の向上が可能であることが確認できる。
【産業上の利用可能性】
【０１２４】
本発明は、ガラスレンズ等の光学素子製造分野に有用である。
【図１】
2011136870.tif 000011
【図２】
2011136870.tif 000012
【図３】
2011136870.tif 000013
【図４】
2011136870.tif 000014
【図５（Ａ）】
2011136870.tif 000015
【図５（Ｂ）】
2011136870.tif 000016
【図５（Ｃ）】
2011136870.tif 000017
【図５（Ｄ）】
2011136870.tif 000018
【図６（Ａ）】
2011136870.tif 000019
【図６（Ｂ）】
2011136870.tif 000020